(57)【要約】      （修正有）【課題】製織工程でのポリマーやオリゴマーに起因する「白粉」による糸切れなどの工程トラブルを改良すると同時に、優れたストレッチ性とストレッチバック性及び布帛表面の均一性を両立したＰＴＴ系複合繊維加撚糸及びその安定な製造方法を提供する。【解決手段】 固有粘度の異なる２種類のポリエステル成分がサイド−バイ−サイド型又は偏芯鞘芯型に貼り合わされた単糸群からなり、該ポリエステル成分の一方がポリトリメチレンテレフタレートであり、もう一方がポリエチレンテレフタレートであるマルチフィラメントの加撚糸であって、熱収縮応力が０．２３ｃＮ／ｄｔｅｘ以下、撚り係数（Ｋ）が１５００〜１５０００、かつ、加撚糸表面に付着するトリメチレンテレフタレート環状ダイマーの個数が５ヶ／１０００（μｍ）2 以下であるポリトリメチレンテレフタレート系複合繊維からなるマルチフィラメントの加撚糸、及びその製造方法。【選択図】     なし【特許請求の範囲】
【請求項１】
固有粘度の異なる２種類のポリエステル成分がサイド−バイ−サイド型又は偏芯鞘芯型に貼り合わされた単糸群からなり、該単糸を構成するポリエステル成分の一方がポリトリメチレンテレフタレートであり、もう一方がポリエチレンテレフタレートであるマルチフィラメントの加撚糸であって、熱収縮応力が０．２３ｃＮ／ｄｔｅｘ以下、撚り係数（Ｋ）が１５００〜１５０００、かつ、加撚糸表面に付着するトリメチレンテレフタレート環状ダイマーの個数が５ヶ／１０００（μｍ）2 以下であることを特徴とするポリトリメチレンテレフタレート系複合繊維からなるマルチフィラメントの加撚糸。
但し、撚り係数Ｋは、下記式で示される値である。
Ｔ＝Ｋ×［１／（０．９×Ｄ）1/2 ］
（式中、Ｔは、１ｍ当たりの撚り数、Ｄは、複合繊維のデシテックスを示す）
【請求項２】
熱収縮応力が０．２０ｃＮ／ｄｔｅｘ以下である請求項１記載のポリトリメチレンテレフタレート系複合繊維からなるマルチフィラメントの加撚糸。
【請求項３】
固有粘度の異なる２種類のポリエステル成分がサイド−バイ−サイド型又は偏芯鞘芯型に貼り合わされた単糸群からなり、該単糸を構成するポリエステル成分の一方がポリトリメチレンテレフタレートであり、もう一方がポリエチレンテレフタレートであるマルチフィラメントからなり、熱収縮応力が０．２３ｃＮ／ｄｔｅｘ以下、かつ、トリメチレンテレフタレート環状ダイマーの含有率が２．５重量％以下の複合繊維マルチフィラメントを、撚り係数（Ｋ）１５００〜１５０００で加撚し、５０〜７０℃で熱セットすることを特徴とするポリトリメチレンテレフタレート系複合繊維からなるマルチフィラメントの加撚糸の製造方法。
但し、撚り係数Ｋは、下記式で示される値である。
Ｔ＝Ｋ×［１／（０．９×Ｄ）1/2 ］
（式中、Ｔは、１ｍ当たりの撚り数、Ｄは、複合繊維のデシテックスを示す）
【発明の詳細な説明】
【技術分野】
【０００１】
本発明は、ポリトリメチレンテレフタレート系複合繊維からなるマルチフィラメントの加撚糸及びその製造方法に関する。更に詳しくは、後加工性に優れ、特に製織工程での糸切れが少なく、高い布帛品位を有するポリトリメチレンテレフタレート系サイド−バイ−サイド型又は偏芯鞘芯型複合繊維からなるマルチフィラメントの加撚糸及びその製造方法に関する。
【背景技術】
【０００２】
ポリトリメチレンテレフタレート（以下、ＰＴＴ、という）繊維は、非特許文献１等の先行技術に記載されている。
これらの先行技術には、ＰＴＴ繊維の応力−伸長特性についての基本特性が記載され、ＰＴＴ繊維は初期モジュラスが小さく、弾性回復性に優れており、衣料用途やカーペット用途等に適していることが示唆されている。
特許文献１には、一方又は両方の成分がＰＴＴからなるサイド−バイ−サイド型の複合繊維が開示されている。該先行技術によれば、少なくとも一方の成分にＰＴＴを用い、サイド−バイ−サイド型又は偏芯鞘芯型に複合した複合繊維（以下、ＰＴＴ系複合繊維と称す）は、潜在捲縮性を有し、熱処理することにより捲縮が顕在化し、良好なストレッチ性とソフトな風合いを呈することが開示されている。
しかし、本発明者らの研究によれば、上記のＰＴＴ系複合繊維は、製品のストレッチ性やソフト性といった点では良好な性質を示すものの、特に、製織工程で以下の諸問題が発生することが明らかになった。
【０００３】
一般にサイド−バイ−サイド型潜在捲縮糸を製織に用いる際には、表面品位及びピリング性改善のために撚糸を行う。ところが、ＰＴＴ系複合糸を撚糸して緯糸に使用した場合、製織時にガイド類に白粉が堆積し、糸切れが発生するトラブルが生じることがわかった。
図１に、撚糸後スチーム熱セットしたＰＴＴ系複合繊維の表面を走査型電子顕微鏡により観察した写真を示す。繊維表面に付着している直方体の物体が白粉である。
図２に、織機のテンサーガイドに付着した白粉を示差走査熱量測定（ＤＳＣ）により測定した測定曲線を示す。この測定曲線によれば、約２３０℃と約２５０℃に吸熱ピークが観察される。約２３０℃のピークはＰＴＴの融解温度に、約２５０℃のピークはトリメチレンテレフタレート環状ダイマーの融解温度に合致する。
【０００４】
図２から示唆されるように、ガイド類に付着した白粉は、ＰＴＴや、その副生成物であるトリメチレンテレフタレート環状ダイマーである。このような白粉が発生する理由は、明らかではないが、以下のごとく推定される。
すなわち、ＰＴＴ系複合繊維、中でも高いストレッチ性を有する複合繊維は、その捲縮が潜在性であるばかりでなく、熱処理以前にも捲縮が発現しており、顕在捲縮性を示すことが特徴である。このような顕在捲縮性を示すサイド−バイ−サイド型複合繊維は、編織の準備工程でガイド類との接触抵抗が非顕在性の複合繊維に比較して著しく高くなるものと推定される。
顕在捲縮の捲縮率が高くなるほど、また撚糸回数が増すほど、ＰＴＴ由来の白粉が増加する。また、撚糸セット温度が高温であるほどトリメチレンテレフタレート環状ダイマー由来の白粉が増加する。
【０００５】
特許文献２には、一方の成分にＰＴＴを用いたサイド−バイ−サイド型複合繊維の撚糸が開示されているが、該特許文献には、本発明の課題である製織工程での白粉については全く言及されていない。また、この繊維は熱収縮応力が高いため、本発明者らの検討によれば、この複合繊維はスナール係数が高く、解舒性に問題があった。
その他の先行技術にも、本発明を完成させる過程で明らかになった撚糸製織時の白粉発生の問題の存在すら記載はなく、その解決方法については何等の示唆もされていない。
オリゴマーは、本発明者らの解析によれば、主成分はトリメチレンテレフタレートの環状ダイマーであることが明らかになった。ＰＴＴ系複合繊維に環状ダイマーの析出量が多い理由は明らかではないが、ＰＴＴ系複合繊維において、ＰＴＴの配向度が低いことが環状ダイマーの繊維表面への移動を容易にしているものと推定される。
特許文献３には、紡糸孔汚染抑制を目的として、オリゴマー含有量に言及したＰＴＴ繊維が開示されている。しかし、このＰＴＴ繊維のオリゴマー含有量は高く、この繊維の製織時の問題については何ら開示されていない。
したがって、撚糸及び製織工程における糸切れトラブルを改良し、優れたストレッチ性及び高い布帛表面品位を有するＰＴＴ系複合繊維からなるマルチフィラメント加撚糸及びその製造方法の出現が強く求められていた。
【０００６】
【特許文献１】特公昭４３−１９１０８号公報
【特許文献２】特開２００１−４０５３７号公報
【特許文献３】特許第３２０４３９９号明細書
【非特許文献１】Ｊ．Ｐｏｌｙｍｅｒ  Ｓｃｉｅｎｃｅ：Ｐｏｌｙｍｅｒ  Ｐｈｉｓｉｃｓ  Ｅｄｉｔｉｏｎ  Ｖｏｌ．１４  Ｐ２６３ー２７４（１９７６）
【発明の開示】
【発明が解決しようとする課題】
【０００７】
本発明の課題は、固有粘度の異なる２種類のポリエステル成分がサイド−バイ−サイド型又は偏芯鞘芯型に貼り合わされた単糸群からなり、該単糸を構成するポリエステル成分の一方がポリトリメチレンテレフタレートでありもう一方がポリエチレンテレフタレートである複合繊維からなるマルチフィラメント加撚糸を緯糸に用いる製織工程において、繊維からの白粉の発生に伴なう糸切れ等、製織工程での障害発生を防止し、優れたストレッチ性及び高い布帛品位を有するＰＴＴ系複合繊維からなるマルチフィラメントの加撚糸及びその製造方法を提供することである。
【課題を解決するための手段】
【０００８】
本発明者らは、前記課題を解決すべく鋭意検討した結果、繊維表面に付着している環状ダイマー量と集束形態特性を特定することにより、前記課題が解決されることを見出し、本発明を完成するに至った。
すなわち、本発明は、以下の通りである。
（１）固有粘度の異なる２種類のポリエステル成分がサイド−バイ−サイド型又は偏芯鞘芯型に貼り合わされた単糸群からなり、該単糸を構成するポリエステル成分の一方がポリトリメチレンテレフタレートでありもう一方がポリエチレンテレフタレートであるマルチフィラメントの加撚糸であって、熱収縮応力が０．２３ｃＮ／ｄｔｅｘ以下、撚り係数（Ｋ）が１５００〜１５０００、かつ、加撚糸表面に付着するトリメチレンテレフタレート環状ダイマーの個数が５ヶ／１０００（μｍ）2 以下であることを特徴とするポリトリメチレンテレフタレート系複合繊維からなるマルチフィラメントの加撚糸。
但し、撚り係数Ｋは、下記式で示される値である。
Ｔ＝Ｋ×［１／（０．９×Ｄ）1/2 ］
（式中、Ｔは、１ｍ当たりの撚り数、Ｄは、複合繊維のデシテックスを示す）
【０００９】
（２）  熱収縮応力が０．２０ｃＮ／ｄｔｅｘ以下である（１）に記載のポリトリメチレンテレフタレート複合繊維からなるマルチフィラメントの加撚糸。
（３）固有粘度の異なる２種類のポリエステル成分がサイド−バイ−サイド型又は偏芯鞘芯型に貼り合わされた単糸群からなり、該単糸を構成するポリエステル成分の一方がポリトリメチレンテレフタレートであり、もう一方がポリエチレンテレフタレートであるマルチフィラメントの加撚糸であって、熱収縮応力が０．２３ｃＮ／ｄｔｅｘ以下、かつ、トリメチレンテレフタレート環状ダイマーの含有率が２．５重量％以下の複合繊維マルチフィラメントを、撚り係数（Ｋ）１５００〜１５０００で加撚し、５０〜７０℃で熱セットすることを特徴とするポリトリメチレンテレフタレート系複合繊維からなるマルチフィラメントの加撚糸の製造方法。
但し、撚り係数Ｋは、下記式で示される値である。
Ｔ＝Ｋ×［１／（０．９×Ｄ）1/2 ］
（式中、Ｔは、１ｍ当たりの撚り数、Ｄは、複合繊維のデシテックスを示す）
【発明の効果】
【００１０】
本発明によれば、製織工程での糸切れトラブルを改良すると同時に、布帛表面の均一性を両立した、ＰＴＴ系複合繊維加撚糸及びその製造方法を提供することができる。
【発明を実施するための最良の形態】
【００１１】
以下、本発明について詳細に説明する。
本発明のＰＴＴ系複合繊維のＰＴＴとは、ＰＴＴホモポリマー又は１０モル％以下のその他のエステル繰り返し単位を含む共重合ＰＴＴで構成されている。
共重合成分の代表例として以下のものが挙げられる。酸性分としては、イソフタール酸や５−ナトリウムスルホイソフタル酸に代表される芳香族ジカルボン酸、アジピン酸やイタコン酸に代表される脂肪族ジカルボン酸等である。グリコール成分としては、エチレングリコール、ブチレングリコール、ポリエチレングリコール等である。ヒドロキシ安息香酸等のヒドロキシカルボン酸も用いることができる。これらを複数用いた共重合体であってもよい。
ＰＴＴは公知の方法で製造することができる。溶融重合のみで所定の固有粘度に相当する重合度をもったＰＴＴを製造する１段階法や、一定の固有粘度までは溶融重合により重合度を上げ、続いて固相重合で所定の固有粘度に相当する重合度まで上げる２段階法等が用いられる。後者の、固相重合を組み合わせる２段階法が、環状ダイマーの含有率を減少させる上で好ましい。
複合繊維の製造に使用されるＰＴＴは、トリメチレンテレフタレート環状ダイマーの含有率が２．５重量％以下であることが好ましく、１重量％以下がより好ましい。
【００１２】
また、本発明において、単糸を構成するポリエステル成分の、もう一方のポリエステル成分としては、ＰＥＴまたはこれに第３成分を共重合させたものが好ましい。
共重合成分の代表例として以下のものが挙げられる。
酸性分としては、イソフタール酸や５−ナトリウムスルホイソフタル酸に代表される芳香族ジカルボン酸、アジピン酸やイタコン酸に代表される脂肪族ジカルボン酸等が挙げられる。グリコール成分としては、エチレングリコール、ブチレングリコール、ポリエチレングリコール等が挙げられる。ヒドロキシ安息香酸等のヒドロキシカルボン酸も用いることができる。これらを複数用いた共重合体であってもよい。
本発明における複合繊維は、固有粘度の異なるエステルを、サイド−バイ−サイド型又は偏芯鞘芯型に貼り合せて構成されていることが必要である。この構成により、延伸時に両成分の配向差による熱収縮率差が生じ、これを熱処理することにより、熱収縮率差に応じてコイル状の捲縮が発現してストレッチ性が得られる。優れたストレッチ性を発現させるためには、複合させる両成分の固有粘度差は０．１〜０．８ｄｌ／ｇであることが好ましい。
織物用途に耐える破断強度を得るためには、ＰＴＴ系複合繊維の平均固有粘度が０．６〜１．０ｄｌ／ｇであることが好ましい。
【００１３】
本発明の複合繊維における、固有粘度の異なる成分の配合比率は、高粘度成分と低粘度成分の比率が４０／６０〜７０／３０（重量比）であることが好ましい。高粘度成分の比率が４０重量％未満になると、糸の強度が低下し、引き裂き強度を要する分野での使用が制限される。高粘度成分の比率が７０重量％を越えると捲縮性能が低下する傾向がある。
本発明のＰＴＴ系複合繊維の単糸繊度及びマルチフィラメントの加撚糸の繊度は限定されないが、通常、単糸繊度は０．５〜２０ｄｔｅｘ、加撚糸の繊度は２０〜３００ｄｔｅｘである。
ＰＴＴ系複合繊維の断面形状は、丸型、Ｙ、Ｗ字状等の異型断面、中空断面形状等であってもよい。
複合繊維には、本発明の効果を妨げない範囲で酸化チタン等のつや消し剤や、熱安定剤、酸化防止剤、制電剤、紫外線吸収剤、抗菌剤、種々の顔料等の添加剤を含有又は共重合として含んでいてもよい。
【００１４】
本発明のＰＴＴ系複合繊からなるマルチフィラメントの加撚糸（以下、複合繊維加撚糸、という）の撚り係数（Ｋ）は１５００〜１５０００であることが必要であり、好ましくは４０００〜７０００である。撚り係数（Ｋ）が１５００未満では集束性が不十分であり、布帛の表面品位が悪くなる。撚り係数（Ｋ）が１５０００を越えると撚糸時の糸へのダメージが大きくなるため、白粉の発生を十分に抑えることができない。
ここで、撚り係数Ｋとは、下記式で示される値である。
Ｔ＝Ｋ×［１／（０．９×Ｄ）1/2 ］
（式中、Ｔは、１ｍ当たりの撚り数、Ｄは、複合繊維のデシテックスを示す）
【００１５】
本発明のＰＴＴ系複合繊維加撚糸の熱収縮応力は０．２３ｃＮ／ｄｔｅｘ以下であることが必要である。熱収縮応力が０．２３ｃＮ／ｄｔｅｘを越えると、後述する本発明の製法における熱セット温度において、スナール係数が１より大きくなり、製織時、糸の解舒が悪く糸切れを引き起こす。好ましい熱収縮応力は０．２０ｃＮ／ｄｔｅｘ以下である。
本発明のＰＴＴ系複合繊維加撚糸の表面に付着するトリメチレンテレフタレート環状ダイマーの個数は、５ヶ／１０００（μｍ）2 以下であることが必要であり、好ましくは３ヶ／１０００（μｍ）2 以下である。環状ダイマーの付着個数が５ヶ／１０００（μｍ）2 を越えると、製織時に、織機等のガイドやノズル等に、繊維から発生する白粉が詰まって連続運転が困難となる。
【００１６】
次に、本発明のＰＴＴ系複合繊維加撚糸の製造方法について説明する。
ポリトリメチレンテレフタレートとポリエチレンテレフタレートがサイド−バイ−サイド型又は偏芯鞘芯型に貼り合わされた複合繊維からなるマルチフィラメントを、撚り係数（Ｋ）が１５００〜１５０００で加撚し、熱セットするにあたり、用いるＰＴＴ系複合繊維の熱収縮応力は０．２３ｃＮ／ｄｔｅｘ以下、好ましくは０．２ｃＮ／ｄｔｅｘ以下である。熱収縮応力が０．２３ｃＮ／ｄｔｅｘを越えると、撚糸のスナール係数を、熱セットによって１以下にすることができないために、製織時の解舒性及び布帛の品位が悪化する。
本発明の複合繊維加撚糸の製造に際して、ＰＴＴ系複合繊維に含有されるトリメチレンテレフタレート環状ダイマーの含有率を２．５重量％以下、好ましくは２．２重量％以下としなければならない。トリメチレンテレフタレート環状ダイマーの含有率が２．５重量％を越えると、熱セット後の繊維表面に付着するダイマーの個数が５ヶ／１０００（μｍ）2 を越えるため、製織時に、ガイドやノズル等に白粉が詰まって連続運転が困難となる。
ＰＴＴ系複合繊維からなるマルチフィラメントを加撚した後の熱セット温度は５０〜７０℃、好ましくは５０〜６３℃である。熱セット温度が７０℃を越えると、撚糸表面の析出ダイマー量が多くなり、製織時に、ガイドやノズル等に白粉が詰まって連続運転が困難となる。また、５０℃未満の場合、撚糸セットが不十分となり、解舒性が悪くなるとともに布帛の表面品位も悪くなる。
【００１７】
本発明のＰＴＴ系複合繊維加撚糸の製造方法を図面により説明する。
ＰＴＴ系複合繊維は、公知の２軸押出機を有する複合紡糸用設備を用いて製造することができる。
図３に本発明のＰＴＴ系複合繊維の製造工程を、図４に本発明のＰＴＴ系複合繊維からなるマルチフィラメントの延伸、巻取工程の一例を示す。
図３において、まず、ＰＴＴ系複合繊維の一方の成分となるＰＴＴペレットを乾燥機１で２０ｐｐｍ以下の水分率までに乾燥し、続いて２４０〜２８０℃の温度に設定された押出機２に供給し溶融する。他方のエステル成分も同様にして、乾燥機３及び押出機４により溶融する。
溶融した二種の成分は、それぞれ、ベンド５及び６を経て２７０〜２８０℃に設定されたスピンヘッド７に送液され、ギヤポンプで別々に計量される。その後、スピンパック８に装着された複数の孔を有する紡糸口金９で二種の成分が合流し、サイド−バイ−サイドに貼り合わされた後、マルチフィラメント１０として紡糸チャンバー内に押し出される。
【００１８】
紡糸口金として、図５に示す紡口を用いることが好ましい。図５において、固有粘度の異なるＰＴＴ及びＰＥＴは、それぞれ、分配板（イ）から紡口（ロ）に供給される。紡口（ロ）で、両者が合流した後、鉛直方向に対してθ度の傾斜を有した吐出孔より吐出される。吐出孔の孔径はＤ、孔長はＬで示される。
本発明においては、この吐出孔の孔径（Ｄ）と孔長（Ｌ）の比が２以上であることが好ましい。固有粘度の異なる２種のＰＴＴが合流した後に、両成分の接合状態が安定するには、吐出孔の孔径（Ｄ）と孔長（Ｌ）の比は２以上であることが好ましい。吐出孔の孔径と孔長の比が２未満では、接合が不安定となり、孔から吐出する際にポリマーの溶融粘度差に起因する揺らぎが生じ、繊度変動値が不良となり、布帛の品位が悪くなる。吐出孔の孔径と孔長の比は大きい程好ましいが、孔の製作が困難となることから２〜８であることが好ましい。より好ましくは、２．５〜５である。
【００１９】
本発明に用いる紡糸口金の吐出孔は、鉛直方向に対し１０〜４０度の傾斜を有していることが好ましい。吐出孔の鉛直方向に対する傾斜角とは、図５のθ（度）を指す。鉛直方向に対して孔が傾斜していることは、固有粘度の異なるＰＴＴを吐出する際に、溶融粘性差に起因する糸曲りを解消する重要な要件である。吐出孔が傾斜を有していない場合には、固有粘度差が拡大する程、吐出直後のフィラメントが固有粘度の高い方向へ曲がる、いわゆるベンディング現象が発生し、安定した紡糸が困難となる。
図５においては、ＰＴＴをＡ側に、固有粘度の低いＰＥＴをＢ側に供給して吐出することが好ましい。例えば、両成分の固有粘度差が０．５以上ある場合、ベンディングを解消して、安定した紡糸を実現するには、吐出孔が鉛直方向に対して少なくとも１０度以上傾斜していることが好ましい。
【００２０】
固有粘度差がさらに大きい場合には、傾斜角度を更に大きくすることが好ましい。しかし、傾斜角度が４０度を越えると、吐出部が楕円形となり安定した紡糸が困難となる。また、孔の製作そのものにも困難を伴う。好ましい傾斜角度は１５〜３５度、より好ましくは２０〜３０度である。
本発明では、この傾斜角度は、吐出孔の孔径と孔長の比が２以上の組み合わせの場合により有効に効果を発揮する。吐出孔の孔径と孔長の比が２未満では、傾斜角度をいかに調整しても吐出の安定効果を得ることは難しくなる。
図３において、紡口から吐出されたマルチフィラメント１０は、紡口直下に設けた非送風領域１１を通過した後、冷却風１２によって室温まで冷却されて固化し、所定の速度で回転する引取ゴデットロール１３、１４によって所定の繊度の未延伸糸パッケージ１５として巻き取られる。未延伸糸１５は、引取ゴデットロール１３に接する前に仕上げ剤付与装置１６によって仕上げ剤が付与される。
未延伸繊維に付与する仕上げ剤は、水系エマルジョンタイプが使用される。仕上げ剤の水系エマルジョンの濃度は、通常、１５重量％以上、好ましくは２０〜３５重量％である。
【００２１】
未延伸糸の製造において、巻取速度を３０００ｍ／分以下で巻き取ることが好ましく、より好ましくは８００〜２０００ｍ／分、最も好ましくは１０００〜１８００ｍ／分である。
未延伸糸は、次に延伸工程に供給され、図４に示す延伸機で延伸される。延伸工程に供給するまでに、未延伸糸の保存環境は、雰囲気温度を１０〜２５℃、相対湿度７５〜１００％に保っておくことが好ましい。また、延伸機上の未延伸繊維は延伸中を通してこの温度、湿度に保持することが好ましい。
未延伸糸パッケージ１５は、５０〜８０℃に設定された供給ロール１７上で加熱され、供給ロール１７と延伸ロール２０との周速度比を利用して所定の繊度まで延伸される。繊維は延伸後又は延伸中に、１００〜１５０℃に設定されたホットプレート１９に接触しながら走行し、緊張熱処理を受ける。延伸ロールを出た後、スピンドル２１によって数回程度の撚りをかけられながら、延伸糸パーン２２として巻取られる。供給ロール温度は、好ましくは５５〜７５℃、より好ましくは６０〜７０℃である。
【００２２】
必要に応じて、延伸ロール１７とホットプレート１９の間に延伸ピン１８を設け、延伸を行ってもよい。
延伸ロール２０を出た延伸糸は、トラベラーガイド２１によりバルーンを形成しつつ延伸糸パーン２２に巻き取られる。
撚糸に用いるＰＴＴ系複合繊維は、紡糸並びに延伸を別工程で行う、上記の２段階法、及び紡糸並びに延伸を連続して行う１段階法のいずれも用いることができる。
撚糸には公知のダブルツイスター、イタリー撚糸機等を用いることができる。撚糸速度は、張力及び摩擦抵抗を低減させるために、２０ｍ／分以下が好ましい。製織は、公知のウォータージェット、エアージェット製織機が用いられる。
【実施例】
【００２３】
以下に実施例により、本発明を具体的に説明するが、本発明は実施例により限定されるものではない。
本発明の用いられる物性の測定方法及び測定条件は、以下の通りである。
（１）固有粘度
固有粘度［η］（ｄｌ／ｇ）は、次式の定義に基づいて求められる値である。        ［η］＝ｌｉｍ（ηｒ−１）／Ｃ
Ｃ→０
式中のηｒは、純度９８％以上のｏ−クロロフェノール溶媒で溶解したＰＴＴの稀釈溶液の３５℃での粘度を、同一温度で測定した上記溶媒の粘度で除した値であり、相対粘度と定義されているものである。Ｃは、ｇ／１００ｍｌで表されるポリマー濃度である。
【００２４】
（２）トリメチレンテレフタレート環状ダイマー含有率
1Ｈ−ＮＭＲ法によりトリメチレンテレフタレート環状ダイマーの含有率を測定する。
測定装置、条件は以下の通りである。
測定装置      ：  Ｂｒｕｋｅｒ社製  ＦＴ−ＮＭＲ  ＤＰＸ−４００
溶媒          ：  重水素化トリフロロ酢酸
試料濃度      ：  ２．０重量／ｖｏｌ％
測定温度      ：  ２５℃
化学シフト基準：  ｔｅｔｒａｍｅｔｈｙｌｓｉｌａｎｅ（ＴＭＳ）を
０ｐｐｍとする
積算回数      ：  ２５６回
待ち時間      ：  ３．０秒
繊維を水洗した後、室温で２４時間乾燥したものを試料とし、各測定試料の 1Ｈ−ＮＭＲスペクトルを測定する。
トリメチレンテレフタレート環状ダイマーのベンゼン環由来のシグナルを用いて、ＰＴＴ及び／又は他のポリエステルのベンゼン環由来のシグナルとの積分値の比率より、トリメチレンテレフタレート環状ダイマーの含有率を求める。
各試料について３回サンプリングを行って測定し、その平均値を求める。
【００２５】
（３）スナール係数
計測器工業株式会社製の撚り戻り試験機を用い、１０回サンプリングを行って測定し、その値の平均値を求める。
（４）撚糸表面に付着するオリゴマーの個数
撚糸及び熱セットを行った後、繊維表面を電子顕微鏡で倍率３０００倍で観察する。３０μｍ×４０μｍの視野で１０箇所写真撮影し、糸表面に付着している縦横比２以上で長辺の長さが２μ以上のダイマーの個数を数え、１０００（μｍ）2 当たりの個数に換算する。
（５）破断強度，破断伸度
ＪＩＳ−Ｌ−１０１３に基づいて測定する。
（６）交絡度
ＪＩＳ−Ｌ−１０１３に基づいて測定する。
（７）負荷時伸縮伸長率
糸を周長１．１２５ｍの検尺機で１０回かせ取りし、沸騰水中で３０分１．８×１０-3ｃＮの荷重をかけた状態で熱処理した後、乾熱１８０℃で１５分同荷重下で処理する。処理後、以下の式から伸縮伸長率を測定する。
伸縮伸長率％＝（Ｌ２−Ｌ１）／Ｌ１×１００
Ｌ１＝１×１０-3ｃＮ／ｄｔｅｘ荷重付加時のかせ長
Ｌ２＝０．１８ｃＮ／ｄｔｅｘ荷重付加時のかせ長
【００２６】
（８）熱収縮応力
熱収縮応力測定装置（カネボウエンジニアリング社製、商品名ＫＥ−２）を用いて測定する。
測定する繊維の２０ｃｍを切り取り、１０ｃｍの周長になるよう両端を結んで輪をつくり測定器に装填する。初荷重０．０５ｃＮ／ｄｔｅｘ、昇温速度１００℃／分の条件で測定し、熱収縮応力の温度変化をチャートに書かせ、熱収縮応力曲線の最大値Ａを読みとる。熱収縮応力は以下の式より求める。
熱収縮応力＝（（Ａ−Ｂ）×０．９８１）／（Ｄ×２）
Ａ：熱収縮応力曲線の最大値（ｇ）
Ｂ：初荷重（ｇ）
Ｄ：測定する繊維のデシテックス
【００２７】
（９）撚糸製織時白粉発生評価
公知のダブルツイスターを用いて２０ｍ／分の速度で撚糸した後、ＳＢＲ型スチームセッターを用いて４０分間撚り止めセットを行う。
この加撚糸を緯糸に用いて、以下のような条件で製織を行い、２日間連続で製織した時のフィーダー部、ノズル部、筬廻りの白粉の発生状況を判定する。
（製織条件）
経糸に５６ｄｔｅｘ／２４ｆのＰＴＴ延伸糸（「ソロ」（登録商標）、旭化成社製）を用い、緯糸に本発明のＰＴＴ系複合繊維加撚糸を用いて平織物を作成する。
経密度        １１０本／インチ
緯密度        ９８本／インチ
織機          津田駒工業社製  エアージェットルームＺＡ−２０９ｉ
製織速度  ５００回転／分（８２５ｍ／分）
エアノズル圧  ０．５ＭＰａ
（白粉発生の評価）
◎  ：白粉の付着は少ない
○  ：白粉の付着はあるが、糸切れなし
×  ：白粉の付着が著しく、糸切れ発生
【００２８】
（１０）布帛表面品位・風合い評価
得られた生機を、拡幅リラックス精練後、染色、仕上、幅だし熱セットの一連の処理を行う。得られた布帛を、熟練した検査技術者が検査し、緯の品位及び風合いを以下のように判定する。
（品位）
◎  ：表面の平滑性が高く、極めて良好
○  ：表面の平滑性が高く、良好
×  ：表面のでこぼこ感があり、不良
（風合い）
◎  ：風合いがソフトで、極めて良好
○  ：風合いがソフトで、良好
×  ：風合いが固く、不良
（１１）総合評価
◎  ：後加工性及び布帛品位共に極めて良好
○  ：後加工性及び布帛品位共に良好
×  ：後加工性及び布帛品位共に不良
【００２９】
〔実施例１〜３、比較例１、２〕
本実施例では、撚り係数一定で、撚糸セット温度を変化させ、スナール係数、加撚糸表面に付着したダイマーの個数と製織での工程性、白粉発生量、布帛品位にどう対応するかを評価した。
本実施例で用いたＰＴＴ系複合繊維の製造条件及びその物性は、以下の通りである。撚糸及び製織条件は、前記の撚糸製織白粉発生評価法の通りである。
（紡糸条件）
原料ポリマー固有粘度（ＰＴＴ／ＰＥＴ）  １．２６／０．５０
ＰＴＴポリマー中の環状ダイマー含有率      ０．９％
ペレット乾燥温度及び到達水分率（ＰＴＴ／ＰＥＴ）
１１０℃、１５ｐｐｍ  ／  １５０℃、１０ｐｐｍ
押出機温度（ＰＴＴ／ＰＥＴ）        ２５０／２８０℃
スピンヘッド温度              ２７５℃
ポリマー配合比率（ＰＴＴ／ＰＥＴ）        ５０／５０
ポリマー吐出量              延伸糸の繊度が８４デシテックスとなるよう
に各条件ごとに設定
非送風領域                    １２５ｍｍ
紡口ヒーター                  ２８０℃
冷却風条件                    温度  ２２℃、相対湿度  ９０％
速度  ０．４ｍ／ｓｅｃ
仕上げ剤                      ポリエーテルエステルを主成分とする水系
エマルジョン（濃度２０重量％）
引取速度                      １１００ｍ／分
【００３０】
（未延伸糸）
繊度                          延伸後の繊度が８４デシテックスとなるよ
うに設定
水分含有率                    ０．５重量％
保管温度                      ２２℃
（延伸条件）
延伸速度                      ８００ｍ／分
スピンドル回転数              ８０００回／分
延伸ロール温度                ７５℃
ホットプレート温度            １３０℃
バルーニング張力              ０．０７ｃＮ／ｄｔｅｘ
【００３１】
（原糸物性）
デシテックス／フィラメント    ８４／３６
糸平均固有粘度                ０．７８
環状ダイマー含有率            ２．２重量％
破断強度                      ３．６ｃＮ／ｄｔｅｘ
破断伸度                      ３２％
熱収縮応力                    ０．２３ｃＮ／ｄｔｅｘ
負荷時伸縮伸長率              ３３％
交絡度                        １１ヶ／ｍ
ＰＴＴ系複合加撚糸の製造条件及びその評価結果を表１に示す。
表１から明らかなように、撚糸セット温度、撚り係数、スナール係数、撚糸表面付着ダイマー量が本発明の範囲内のものは、良好な製織性及び布帛品位を示した。一方、比較例１は撚糸熱セット温度が高く、撚糸表面付着環状ダイマー量が多いため、製織時白粉が多量に発生し、連続運転が困難であった。比較例２は撚糸熱セットを行っておらず撚り止めセットがなされていないため、スナール係数が高く解舒性が悪いとともに布帛の表面品位が悪いものであった。
【００３２】
【表１】
2005105497.tif 000002
【００３３】
〔実施例４〜６、比較例３、４〕
本実施例では、撚り係数の効果について説明する。
実施例１と同一条件で撚り係数のみ変化させて、得られたＰＴＴ系複合加撚糸の評価を行った。得られたＰＴＴ系複合繊維加撚糸及びその後加工結果を表２に示す。
表２から明らかなように、本発明の範囲内の撚り係数の場合は、良好な製織性及び布帛品位を示した。比較例３は、撚り係数が高く、糸表面へのダメージが大きいため製織時、白粉発生が多く工程性が不良であった。比較例４は撚り係数が低いため、布帛の表面品位が悪いものであった。
【００３４】
【表２】
2005105497.tif 000003
【００３５】
〔実施例７〜８、比較例５〕
本実施例では、撚糸に用いるＰＴＴ系複合繊維の環状ダイマー含有率の効果について説明する。
実施例１と同一条件でＰＴＴ系複合繊維の環状ダイマー含有率が異なるものを撚糸し、評価を行った。得られたＰＴＴ系複合繊維加撚糸及びその後加工結果を表３に示す。
表３から明らかなように、本発明の環状ダイマー含有率である実施例７、８は良好な製織性を示した。一方、本発明より環状ダイマー量が多い比較例５は製織時、白粉発生が多く連続した加工ができなかった。
【００３６】
【表３】
2005105497.tif 000004
【００３７】
〔実施例９〜１０、比較例６〜７〕
本実施例では、撚糸に用いるＰＴＴ系複合繊維の熱収縮応力の効果について説明する。
実施例１と同一条件でＰＴＴ系複合繊維の熱収縮応力が異なるものを撚糸し、評価をおこなった。得られたＰＴＴ系複合繊維加撚糸及びその後加工結果を表４に示す。
表４から明らかなように本発明の範囲内の熱収縮応力であれば、スナール係数が低く良好な製織性を示した。一方、本発明より熱収縮応力の大きい比較例６及び７は、スナール係数が高く製織時、糸切れが発生し、また、布帛の品位も劣るものであった。
【００３８】
【表４】
2005105497.tif 000005
【産業上の利用可能性】
【００３９】
本発明のポリトリメチレンテレフタレート系複合繊維からなるマルチフィラメント加撚糸は優れたストレッチ性及び高い布帛品位を有する織物に利用できる。
【図面の簡単な説明】
【００４０】
【図１】撚糸後、撚り止めセットした複合繊維の表面の走査電子顕微鏡による観察の一例を示す。
【図２】織機に付着した、「白粉」の示差走査熱量測定（ＤＳＣ）測定チャートを示す。
【図３】本発明に用いる複合繊維の製造に使用する紡糸設備の模式図である。
【図４】本発明に用いる複合繊維の製造に使用する延伸機の模式図である。
【図５】本発明の製造に用いる複合繊維の製造使用する紡糸口金の吐出孔の模式図である。
【符号の説明】
【００４１】
１、３  乾燥機
２、４  押出機
５、６  ベンド
７      スピンヘッド
８      スピンバッグ
９      紡糸口金
１０    マルチフィラメント
１１    非送風領域
１２    冷却風
１３、１４  ゴデットロール
１５  未延伸パッケージ
１６  仕上げ剤付与装置
１７  供給ロール
１８  延伸ピン
１９  ホットプレート
２０  延伸ロール
２１  スピンドル（トラベラーガイド）
２２  延伸糸パーン
【図１】
2005105497.tif 000006
【図２】
2005105497.tif 000007
【図３】
2005105497.tif 000008
【図４】
2005105497.tif 000009
【図５】
2005105497.tif 000010